"a銅酸化物、bランタノイド酸化物およびcアルカリ金属成分またはアルカリ土類金属成分を含む触媒存在下でオレフィンと酸素とを反応させることを含む、酸化オレフィンの製造方法。触媒がdハロゲン成分を含む請求項1記載の方法。触媒がe複合酸化物を含む請求項1または2記載の方法。a銅酸化物、bランタノイド酸化物およびcアルカリ金属成分またはアルカリ土類金属成分が多孔性担体に担持されている請求項1記載の方法。a銅酸化物、bランタノイド酸化物、cアルカリ金属成分またはアルカリ土類金属成分およびdハロゲン成分が多孔性担体に担持されている請求項2記載の方法。多孔性担体がAl2O3、SiO2、TiO2またはZrO2を含む請求項4または5記載の方法。多孔性担体がSiO2を含む請求項4または5記載の方法。a銅酸化物、bランタノイド酸化物およびcアルカリ金属成分またはアルカリ土類金属成分の総量が触媒の量の001ないし80重量である請求項1または2記載の方法。触媒中の銅/ランタノイド金属モル比が1/99ないし99/1である請求項1または2記載の方法。触媒中の銅/c成分金属モル比が1/99ないし99/1である請求項1または2記載の方法。a銅酸化物がCuOである請求項1または2記載の方法。bランタノイド酸化物が酸化セリウムである請求項1または2記載の方法。cアルカリ金属成分またはアルカリ土類金属成分がアルカリ金属含有化合物またはアルカリ土類金属含有化合物である1または2記載の方法。cアルカリ金属成分またはアルカリ土類金属成分がナトリウム含有化合物である請求項1または2記載の方法。触媒を、銅イオン、ランタノイドイオンおよびアルカリ金属イオンまたはアルカリ土類金属イオンを含有する溶液に多孔性担体を含浸させて組成物を調製した後に、その組成物を焼成することによって得る請求項4記載の方法。触媒を、銅イオン、ランタノイドイオン、アルカリ金属イオンまたはアルカリ土類金属イオンおよびハロゲンイオンを含有する溶液に多孔性担体を含浸させて組成物を調製した後に、その組成物を焼成することによって得る請求項5記載の方法。オレフィンがプロピレンであり、酸化オレフィンがプロピレンオキサイドである請求項1または2記載の方法。100ないし350°Cの温度でオレフィンと酸素とを反応させることを含む請求項1または2記載の方法。a銅酸化物、bランタノイド酸化物およびcアルカリ金属成分またはアルカリ土類金属成分を含む、酸化オレフィン製造用の触媒。dハロゲン成分を含む請求項19記載の触媒。e複合酸化物を含む請求項19または20記載の触媒。a銅酸化物、bランタノイド酸化物およびcアルカリ金属成分またはアルカリ土類金属成分が多孔性担体に担持されている請求項19記載の触媒。a銅酸化物、bランタノイド酸化物、cアルカリ金属成分またはアルカリ土類金属成分およびdハロゲン成分が多孔性担体に担持されている請求項20記載の触媒。銅イオン、ランタノイドイオンおよびアルカリ金属イオンまたはアルカリ土類金属イオンを含有する溶液に多孔性担体を含浸させて組成物を調製した後に、その組成物を焼成することによって得られる請求項22記載の触媒。銅イオン、ランタノイドイオン、アルカリ金属イオンまたはアルカリ土類金属イオンおよびハロゲンイオンを含有する溶液に多孔性担体を含浸させて組成物を調製した後に、その組成物を焼成することによって得られる請求項23記載の触媒。cアルカリ金属成分またはアルカリ土類金属成分がアルカリ金属含有化合物またはアルカリ土類金属含有化合物である請求項19または20記載の触媒。多孔性担体がAl2O3、SiO2、TiO2またはZrO2を含む請求項22または23記載の触媒。多孔性担体がSiO2を含む請求項22または23記載の触媒。酸化オレフィンがプロピレンオキサイドである請求項19または20記載の触媒。酸化オレフィンを製造するための触媒の使用であり、該触媒がa銅酸化物、bランタノイド酸化物およびcアルカリ金属成分またはアルカリ土類金属成分を含む該使用。酸化オレフィンがプロピレンオキサイドである、請求項30記載の触媒の使用。本発明は以下のものを提供する:[1]a銅酸化物、bランタノイド酸化物およびcアルカリ金属成分またはアルカリ土類金属成分を含む触媒存在下でオレフィンと酸素とを反応させることを含む、酸化オレフィンの製造方法。[2]触媒がdハロゲン成分を含む[1]記載の方法。[3]触媒がe複合酸化物を含む[1]または[2]記載の方法。[4]a銅酸化物、bランタノイド酸化物およびcアルカリ金属成分またはアルカリ土類金属成分が多孔性担体に担持されている[1]記載の方法。[5]a銅酸化物、bランタノイド酸化物、cアルカリ金属成分またはアルカリ土類金属成分およびdハロゲン成分が多孔性担体に担持されている[2]記載の方法。[6]多孔性担体がAl2O3、SiO2、TiO2またはZrO2を含む[4]または[5]記載の方法。[7]多孔性担体がSiO2を含む[4]または[5]記載の方法。[8]a銅酸化物、bランタノイド酸化物およびcアルカリ金属成分またはアルカリ土類金属成分の総量が触媒の量の001ないし80重量である[1]ないし[7]のいずれか1に記載される方法。[9]触媒中の銅/ランタノイド金属モル比が1/99ないし99/1である[1]ないし[8]のいずれか1に記載される方法。[10]触媒中の銅/c成分金属モル比が1/99ないし99/1である[1]ないし[9]のいずれか1に記載される方法。[11]a銅酸化物がCuOである[1]ないし[10]のいずれか1に記載される方法。[12]bランタノイド酸化物が酸化セリウムである[1]ないし[11]のいずれか1に記載される方法。[13]cアルカリ金属成分またはアルカリ土類金属成分がアルカリ金属含有化合物またはアルカリ土類金属含有化合物である[1]ないし[12]のいずれか1に記載される方法。[14]cアルカリ金属成分またはアルカリ土類金属成分がナトリウム含有化合物である[1]ないし[13]のいずれか1に記載される方法。[15]触媒を、銅イオン、ランタノイドイオンおよびアルカリ金属イオンまたはアルカリ土類金属イオンを含有する溶液に多孔性担体を含浸させて組成物を調製した後に、その組成物を焼成することによって得る[4]記載の方法。[16]触媒を、銅イオン、ランタノイドイオン、アルカリ金属イオンまたはアルカリ土類金属イオンおよびハロゲンイオンを含有する溶液に多孔性担体を含浸させて組成物を調製した後に、その組成物を焼成することによって得る[5]記載の方法。[17]オレフィンがプロピレンであり、酸化オレフィンがプロピレンオキサイドである[1]ないし[16]のいずれか1に記載される方法。[18]100ないし350°Cの温度でオレフィンと酸素とを反応させることを含む[1]ないし[17]のいずれか1に記載される方法。[19]a銅酸化物、bランタノイド酸化物およびcアルカリ金属成分またはアルカリ土類金属成分を含む、酸化オレフィン製造用の触媒。[20]dハロゲン成分を含む[19]記載の触媒。[21]e複合酸化物を含む[19]または[20]記載の触媒。[22]a銅酸化物、bランタノイド酸化物およびcアルカリ金属成分またはアルカリ土類金属成分が多孔性担体に担持されている[19]記載の触媒。[23]a銅酸化物、bランタノイド酸化物、cアルカリ金属成分またはアルカリ土類金属成分およびdハロゲン成分が多孔性担体に担持されている[20]記載の触媒。[24]銅イオン、ランタノイドイオンおよびアルカリ金属イオンまたはアルカリ土類金属イオンを含有する溶液に多孔性担体を含浸させて組成物を調製した後に、その組成物を焼成することによって得られる[22]記載の触媒。[25]銅イオン、ランタノイドイオン、アルカリ金属イオンまたはアルカリ土類金属イオンおよびハロゲンイオンを含有する溶液に多孔性担体を含浸させて組成物を調製した後に、その組成物を焼成することによって得られる[23]記載の触媒。[26]cアルカリ金属成分またはアルカリ土類金属成分がアルカリ金属含有化合物またはアルカリ土類金属含有化合物である[19]ないし[25]のいずれか1に記載される触媒。[27]多孔性担体がAl2O3、SiO2、TiO2またはZrO2を含む[22]ないし[26]のいずれか1に記載される触媒。[28]多孔性担体がSiO2を含む[22]ないし[27]のいずれか1に記載される触媒。[29]酸化オレフィンがプロピレンオキサイドである[19]ないし[28]のいずれか1に記載される触媒。[30]酸化オレフィンを製造するための触媒の使用であり、該触媒がa銅酸化物、bランタノイド酸化物およびcアルカリ金属成分またはアルカリ土類金属成分を含む該使用。[31]酸化オレフィンがプロピレンオキサイドである、[30]記載の触媒の使用。本発明の方法は、a銅酸化物、bランタノイド酸化物およびcアルカリ金属成分またはアルカリ土類金属成分を含む触媒存在下でオレフィンと酸素とを反応させることを含む。成分a、bおよびcは、多孔性担体または非-多孔性担体上に担持されていてもよい。非-多孔性担体には、例えば、CAB-O-SIL登録商標のようなSiO2を含む非-多孔性担体が含まれる。触媒では、成分a、bおよびcは、好ましくは多孔性担体に担持されている。この触媒は、本発明の1つの態様である酸化オレフィンの製造に価値がある。多孔性担体は、成分a、bおよびcを担持することができる孔を有する。多孔性担体は、好ましくはAl2O3、SiO2、TiO2またはZrO2、より好ましくはSiO2を含む。SiO2を含む多孔性担体には、例えば、メソ多孔性シリカが含まれる。かかる多孔性担体はゼオライトも含んでいてもよい。触媒が担体としてSiO2を含む場合には、酸化オレフィンを良好な収率および良好な選択率で調製することができる。触媒は、1種以上のa銅酸化物を含むことができる。a銅酸化物は、通常、銅と酸素とから構成される。銅酸化物には、例えば、Cu2OおよびCuOが含まれる。銅酸化物は、好ましくはCuOである。触媒は、1種以上のbランタノイド酸化物を含んでいてもよい。成分bは、通常、ランタノイドと酸素とから構成される。成分b酸化物には、例えば、酸化ランタン、酸化セリウム、酸化プラセオジム、酸化ネオジム、酸化プロメチウム、酸化サマリウム、酸化ユーロピウム、酸化ガドリニウム、酸化テルビウム、酸化ジスプロシウム、酸化ホルミウム、酸化エルビウム、酸化ツリウム、酸化イッテルビウムおよび酸化ルテチウム、好ましくは酸化ランタン、酸化セリウム、酸化サマリウムおよび酸化ガドリウム、より好ましくはLaO、La2O3、Ce2O3、Ce2O3、CeO2、Sm2O3およびGd2O3、なおより好ましくはCeO2が含まれる。触媒は、1種以上のcアルカリ金属成分またはアルカリ土類金属成分を含んでいてもよい。成分cは、アルカリ金属含有化合物、アルカリ土類金属含有化合物、アルカリ金属イオンまたはアルカリ土類金属イオンを含んでいてもよい。アルカリ金属含有化合物には、例えば、Na、K、RbおよびCsのようなアルカリ金属を含有する化合物が含まれる。アルカリ土類金属含有化合物には、例えば、Ca、Mg、SrおよびBaのようなアルカリ土類金属を含有する化合物が含まれる。アルカリ金属イオンには、例えば、Na、K、RbおよびCsが含まれる。アルカリ土類金属イオンには、例えば、Ca2、Mg2、Sr2およびBa2が含まれる。アルカリ金属成分はアルカリ金属酸化物であってもよい。アルカリ金属酸化物には、例えば、Na2O、Na2O2、K2O、KO2、K2O2、Rb2O、Rb2O2、Cs2O、Cs2O2、CsO2、CsO3、Cs2O3、Cs11O3、Cs4OおよびCs7Oが含まれる。アルカリ土類金属成分は、アルカリ土類金属酸化物であってもよい。アルカリ土類金属酸化物には、例えば、CaO、CaO2、MgO、MgO2、SrO、SrO2、BaOおよびBaO2が含まれる。アルカリ金属含有化合物は、好ましくはアルカリ金属塩である。アルカリ土類金属含有化合物は、好ましくはアルカリ土類金属塩である。アルカリ金属塩には、アニオンと一緒に前記したアルカリ金属イオンが含まれる。アルカリ土類金属塩には、アニオンと一緒に前記したアルカリ土類金属イオンが含まれる。かかる塩のアニオンには、例えば、F、Cl、Br、I、OH、NO3、SO42、CO32、HCO3およびSO32が含まれる。かかる塩は、好ましくはアルカリ金属ハロゲン化物のようなハロゲンを含むアルカリ金属塩、またはアルカリ土類金属ハロゲン化物のようなハロゲンを含むアルカリ土類金属含有塩であり、より好ましくはハロゲンを含むアルカリ金属塩であり、なおより好ましくはアルカリ金属塩化物である。成分cは、好ましくはアルカリ金属含有化合物またはアルカリ土類金属含有化合物であり、より好ましくはナトリウム含有化合物である。特に、触媒がc成分としてNaClを含む場合には、優れた酸化オレフィン選択率を示す。触媒中の銅/ランタノイド金属モル比は、好ましくは1/99ないし99/1である。金属モル比がかかる範囲に入る場合には、酸化オレフィンの収率および選択率をさらに改善することができる。モル比の下限は、より好ましくは2/98であり、なおより好ましくは3/97であり、さらに好ましくは10/90であり、特に好ましくは20/80である。モル比の上限は、より好ましくは98/2であり、なおより好ましくは97/3であり、さらに好ましくは90/10であり、特に好ましくは80/20である。触媒中の銅/c成分モル比は、好ましくは1/99ないし99/1である。モル比がかかる範囲に入る場合には、酸化オレフィンの収率および選択率をさらに改善することができる。モル比の下限は、より好ましくは2/98であり、なおより好ましくは3/97である。モル比の上限はより好ましくは98/2であり、なおより好ましくは97/3である。モル比のc成分は、c成分中に存在するアルカリ金属またはアルカリ土類金属およびc成分中に存在するアルカリ金属イオンまたはアルカリ土類金属イオンを表す。成分a、bおよびcを触媒の多孔性担体に担持させる場合、成分a、bおよびcの総含量は、好ましくは触媒の量の001ないし80重量である。総含量がかかる範囲に入る場合には、酸化オレフィンの収率および選択率をさらに改善することができる。総含量の下限は、より好ましくは触媒の量の005重量、なおより好ましくは01重量である。総含量の上限は、より好ましくは触媒の量の50重量、なおより好ましくは30重量である。触媒は、成分a、bおよびcの他にdハロゲン成分を含んでいてもよい。成分dは、一般的にハロゲン含有化合物である。ハロゲンには、例えば、塩素、フッ素、ヨウ素および臭素が含まれる。かかるハロゲン含有化合物には、例えば、CuClおよびCuCl2のような銅ハロゲン化物;ランタンハロゲン化物、セリウムハロゲン化物、プラセオジムハロゲン化物、ネオジムハロゲン化物、プロメチウムハロゲン化物、サマリウムハロゲン化物、ユーロピウムハロゲン化物、ガドリニウムハロゲン化物、テルビウムハロゲン化物、ジスプロシウムハロゲン化物、ホルミウムハロゲン化物、エルビウムハロゲン化物、ツリウムハロゲン化物、イッテルビウムハロゲン化物およびルテチウムハロゲン化物、好ましくはランタンハロゲン化物、セリウムハロゲン化物、サマリウムハロゲン化物およびガドリニウムハロゲン化物、より好ましくはLaCl3、CeCl3、SmCl3、GdCl3のようなランタノイドハロゲン化物;CuOCl2、CuClO4、ClO2Cu3およびCu2O2のような銅オキシハロゲン化物;およびランタンオキシハロゲン化物、セリウムオキシハロゲン化物、プラセオジムオキシハロゲン化物、ネオジムオキシハロゲン化物、プロメチウムオキシハロゲン化物、サマリウムオキシハロゲン化物、ユーロピウムオキシハロゲン化物、ガドリニウムオキシハロゲン化物、テルビウムオキシハロゲン化物、ジスプロシウムオキシハロゲン化物、ホルミウムオキシハロゲン化物、エルビウムオキシハロゲン化物、ツリウムオキシハロゲン化物、イッテルビウムオキシハロゲン化物およびルテチウムオキシハロゲン化物、好ましくはランタンオキシハロゲン化物、セリウムオキシハロゲン化物、サマリウムオキシハロゲン化物およびガドリニウムオキシハロゲン化物、より好ましくはLaOCl、La3、CeOCl、Ce3、SmOCl、Sm3、GdOCl、Gd3のようなランタノイドオキシハロゲン化物が含まれる。成分dは、成分a、bおよびcまたは多孔性担体のいずれかに担持させてもよい。さらに、触媒には、CuLa2O4、Cu7La8O19、LaCuO3、CuLaO2、CuCeO2、CuCeO3、CuSmO2、CuSm2O4およびCuGd2O4のような銅、ランタノイドおよび酸素からなるもの、NaLaO2、NaCeO2、NaSmO2およびNaGdO2のようなナトリウム、ランタノイドおよび酸素からなるもの、ならびにNaCuO2、Na2CuO2、NaCuOおよびNa6Cu2O6のような銅、ナトリウムおよび酸素からなるものを含むe複合酸化物が含まれてもよい。触媒が成分dまたはeを含む場合、その成分は前記した多孔性担体に担持してもよい。触媒の製造は特定の方法に制限されるものではなく、例えば、従来の方法が含まれる。成分a、bおよびcを触媒の多孔性担体に担持させる場合、触媒は、銅イオン、ランタノイドイオンおよびアルカリ金属イオンまたはアルカリ土類金属イオンを含有する溶液に多孔性担体を含浸させて組成物を調製した後に、その組成物を焼成することによって得ることができる。担体は粉体の形態にすることができ、あるいは必要に応じて所望の構造に成形することができる。触媒がハロゲンを含むアルカリ金属塩またはハロゲンを含むアルカリ土類金属塩である成分c、および多孔性担体に担持された成分dを含む場合、触媒は、溶液が銅イオン、ランタノイドイオン、アルカリ金属含有イオンまたはアルカリ土類金属含有イオンおよびハロゲンイオンを含むこと以外は前記したものと同じ方法で得ることができる。銅イオン、ランタノイドイオンおよびアルカリ金属イオンまたはアルカリ土類金属イオンを含有する溶液は、銅金属塩もしくは銅酸化物、ランタノイド金属塩もしくはランタノイド酸化物、およびアルカリ金属塩もしくはアルカリ土類金属塩またはアルカリ金属酸化物もしくはアルカリ土類金属酸化物を溶媒に溶解することによって調製することができる。溶液は、好ましくは、銅金属塩、ランタノイド金属塩およびアルカリ金属塩またはアルカリ土類金属塩を溶媒に溶解することによって調製する。銅金属塩には、例えば、酢酸銅、銅エトキシド、銅イソブチレート、銅イソプロポキシド、水酸化銅、硝酸銅、硫酸銅、塩化銅、塩化ジアンモニウム銅、臭化銅およびヨウ化銅が含まれる。ランタノイド金属塩には、例えば、硫酸ランタノイド、硝酸ランタノイド、ならびに臭化ランタノイド、塩化ランタノイドおよびヨウ化ランタノイドのようなランタノイドハロゲン化物が含まれる。溶液用のアルカリ金属塩またはアルカリ土類金属塩は、触媒のc成分の塩と同一または異なるものであってもよい。アルカリ金属塩またはアルカリ土類金属塩には、例えば、アルカリ金属硝酸塩、アルカリ土類金属硝酸塩、アルカリ金属ハロゲン化物、アルカリ土類金属ハロゲン化物、アルカリ金属酢酸塩、アルカリ土類金属酢酸塩、アルカリ金属酪酸塩、アルカリ土類金属酪酸塩、アルカリ金属安息香酸塩、アルカリ土類金属安息香酸塩、アルカリ金属アルコキシド、アルカリ土類金属アルコキシド、アルカリ金属炭酸塩、アルカリ土類金属炭酸塩、アルカリ金属クエン酸塩、アルカリ土類金属クエン酸塩、アルカリ金属ギ酸塩、アルカリ土類金属ギ酸塩、アルカリ金属炭酸水素塩、アルカリ土類金属炭酸水素塩、アルカリ金属水酸化物、アルカリ土類金属水酸化物、アルカリ金属次亜塩素酸塩、アルカリ土類金属次亜塩素酸塩、アルカリ金属ハロゲン酸塩、アルカリ土類金属ハロゲン酸塩、アルカリ金属亜硝酸塩、アルカリ土類金属亜硝酸塩、アルカリ金属シュウ酸塩、アルカリ土類金属シュウ酸塩、アルカリ金属過ハロゲン酸塩、アルカリ土類金属過ハロゲン酸塩、アルカリ金属プロピオン酸塩、アルカリ土類金属プロピオン酸塩、アルカリ金属酒石酸塩およびアルカリ土類金属酒石酸塩が含まれるが、好ましくはアルカリ金属ハロゲン化物およびアルカリ金属硝酸塩であり、より好ましくはNaNO3およびNaClである。溶媒用の金属塩の少なくとも1種は、好ましくはハロゲンイオンを含み、より好ましくは塩素イオンを含む。かかるハロゲンイオンは、アルカリ金属ハロゲン化物またはアルカリ土類金属ハロゲン化物のようなc成分、または銅ハロゲン化物およびオキシハロゲン化物ならびにランタノイドハロゲン化物およびオキシハロゲン化物のようなd成分を形成してもよい。溶液は、そのpHを制御する目的で酸性または塩基性の化合物を含んでいてもよい。溶液用の溶媒には、例えば、水、およびメタノールまたはエタノールのようなアルコールが含まれる。多孔性担体の総量は、好ましくは得られる触媒の20ないし9999重量であり、より好ましくは50ないし9995重量であり、なお好ましくは70ないし999重量である。含浸によって調製する組成物は、通常、乾燥し、その乾燥方法は限定されない。含浸によって調製する組成物は、組成物を焼成する前に、好ましくはほぼ40°Cないしほぼ200°Cの温度にて乾燥する。乾燥は好ましくは常圧または減圧した空気の雰囲気下または不活性ガス雰囲気例えば、Ar、N2、He下で行う。乾燥時間は、好ましくは05ないし24時間の範囲である。乾燥した後、組成物は必要に応じて所望の構造に成形することができる。組成物を焼成する方法は限定されず、組成物の焼成は好ましくは酸素を含有するガス雰囲気下で行う。かかるガス流には、例えば空気、酸素、亜酸化窒素および他の酸化ガスが含まれる。ガスは、窒素、ヘリウム、アルゴンおよび水蒸気のような希釈ガスと適当な比で混合した後に使用してもよい。焼成の最適温度はガスおよび組成物の種類に依存して変化するが、温度が高すぎるとランタノイド酸化物および銅酸化物の凝集を引き起こす可能性がある。したがって、焼成温度は典型的には200ないし800°C、好ましくは400ないし600°Cである。触媒は粉体として使用することができるが、通常はそれを球形、ペレット、柱形、リング形、中空柱形または星形のような所望の構造に成形する。触媒は押出し、ラム押出し、錠剤成形のような公知の方法によって成形することができる。通常、焼成は所望の構造に成形した後に行うが、成形する前に行うこともできる。次に、前記した触媒存在下での酸素とのオレフィンの反応を以下に説明する。本発明においては、オレフィンは線状または分枝状の構造を有してもよく、通常、2ないし10個、好ましくは2ないし8個の炭素原子を含有してもよい。オレフィンには、例えば、好ましくはエチレン、プロピレン、ブテン、ペンテン、ヘキセン、ヘプテン、オクテンおよびブタジエンが含まれ、より好ましくはエチレン、プロピレンおよびブテンが含まれ、なおより好ましくはプロピレンが含まれる。一般的に、反応は気相中で行う。反応においては、オレフィンおよび酸素をガスの形態で各々送給してもよい。オレフィンおよび酸素ガスは、それらの混合ガスの形態で送給することができる。オレフィンおよび酸素ガスは、希釈ガスと送給してもよい。希釈ガスには、例えば窒素、アルゴンおよびヘリウムのような希ガス、二酸化炭素、水蒸気、メタン、エタンおよびプロパンが含まれる。好ましい希釈ガスは、窒素、二酸化炭素およびそれらの両方である。酸素源としては、純粋な酸素を使用してもよく、あるいは空気のような純粋な酸素および反応に不活性なガスを含有する混合ガスを使用してもよい。反応に不活性なガスには、例えば窒素、アルゴンおよびヘリウムのような希ガス、二酸化炭素、水蒸気、メタン、エタンおよびプロパンが含まれる。好ましい反応に不活性なガスは、窒素、二酸化炭素およびそれらの両方である。使用する酸素の量は、反応の型、触媒、反応温度などに依存して変化する。酸素の量は、オレフィン1モルに対して、典型的には001ないし100モル、好ましくは003ないし30モル、より好ましくは005ないし10モルであり、特に好ましくは025ないし10モルである。反応は一般的には100ないし350°C、好ましくは120°Cないし330°C、より好ましくは170ないし310°Cの温度で行う。本反応は、低圧ないし高圧の範囲の反応圧力下で行う。かかる反応圧力条件下で反応を行うことによって、酸化オレフィンの生産性および選択性を改善することができる。低圧とは大気圧よりも低い圧力を意味する。高圧とは大気圧よりも高い圧力を意味する。反応圧力は、絶対圧で、典型的には001ないし3MPaの範囲であり、好ましくは002ないし2MPaの範囲である。本発明の反応は、バッチ反応または連続反応として行ってもよいが、好ましくは産業上利用のために連続反応として行ってもよい。本発明の反応は、オレフィンおよび酸素を混合した後、その混合物を低圧下ないし高圧下で触媒と接触させることによって行ってもよい。反応器の型は限定されない。反応器の型は、例えば流動床反応器、固定床反応器、移動床反応器などであるが、好ましくは固定床反応器である。固定床反応器を使用する場合は、単管反応器または複数管反応器を利用することができる。1個よりも多い反応器を使用することができる。反応器の数が大きい場合は、例えばマイクロ反応器のような、複数のチャネルを有することができる小さな反応器を使用することができる。また、断熱型または熱交換型を使用してもよい。本発明においては、酸化オレフィンは線状または分枝状の構造を有してもよく、通常2ないし10個、好ましくは2ないし8個の炭素原子を含有してもよい。酸化オレフィンには、例えば好ましくはエチレンオキサイド、プロピレンオキサイド、ブテンオキサイド、ペンテンオキサイド、ヘキセンオキサイド、ヘプテンオキサイド、オクテンオキサイドおよび3,4-エポキシ-1-ブテン、より好ましくはエチレンオキサイド、プロピレンオキサイドおよびブテンオキサイド、なおより好ましくはプロピレンオキサイドが含まれる。得られる酸化オレフィンは、蒸留による分離のような当該技術分野で公知の方法によって収集される。実施例においては、以下の方法に準拠してデータ分析を行った:反応ガスを外部標準としてのエタン10Nml/分と混合した後に、Gaskuropack54のカラム2mを備えたTCD-GCに直接導入した。直列に連結し、ドライアイス/メタノール浴を用いて冷却した二重のメタノールトラップを用いて、反応ガス中のすべての生成物を1時間収集した。2つのメタノール溶液を一緒に混合し、外部標準としてのアニソールに添加した後に、異なるカラム、PoraBONDU25mおよびPoraBONDQ25mを備えた2つのFID-GCを用いて分析した。検出された生成物はプロピレンオキサイドPO、アセトンAT、COxCO2およびCO、プロパナールPaL、アクロレインACであった。生成物のプロピレン転化率、生成物選択率および収率生成物の選択率×プロピレン転化率として計算したは、炭素収支に基づいて計算した。プロピレン転化率XPRは下式:から決定し;PO選択率SPOは下式:を使用して計算した。各金属の重量は、触媒の調製に使用した金属塩の量から決定した。触媒は、同時含浸法によって調製した。所定重量19gの非晶質シリカ粉体SiO2、日本アエロジル株式会社、380m2/gを、028gのLaCl3和光純薬工業株式会社、030gのCuNO32和光純薬工業株式会社および010gのNaCl和光純薬工業株式会社を含有する水溶液混合物に添加した後に、その混合物を空気中で24時間攪拌して担体に金属塩を含浸させた。ついで、得られた材料を乾燥するまで100°Cに加熱し、空気中、500°Cにて12時間焼成して触媒を得た。触媒は、固定床反応器を使用することによって評価した。かくして得られた触媒1mLをステンレス鋼製の1/2-インチOD反応管に充填し、その反応管に450NmL/hのプロピレン、900NmL/hの空気、および990NmL/hの窒素ガスを供給して、高圧下絶対圧力で03MPaに等しい、200、250および270°Cの反応温度で反応を行った。結果を表1に示す。原料として058gのCeCl3和光純薬工業株式会社、041gのCu2和光純薬工業株式会社、020gのNaNO3和光純薬工業株式会社および27gの非晶質シリカ粉体SiO2、日本アエロジル株式会社、380m2/gを使用することによって調製が実施されたこと以外は実施例1と同様な操作で調製および反応を行った。結果を表1に示す。原料として040gのSmCl3和光純薬工業株式会社、045gのCu2和光純薬工業株式会社、015gのNaCl和光純薬工業株式会社および29gの非晶質シリカ粉体SiO2、日本アエロジル株式会社、380m2/gを使用することによって調製が実施されたこと以外は実施例1と同様な操作で調製および反応を行った。結果を表1に示す。原料として040gのGdCl3和光純薬工業株式会社、045gのCu2和光純薬工業株式会社、015gのNaCl和光純薬工業株式会社および29gの非晶質シリカ粉体SiO2、日本アエロジル株式会社、380m2/gを使用することによって調製が実施されたこと以外は実施例1と同様な操作で調製および反応を行った。結果を表1に示す。実施例1で得た触媒50mgを、Angew.Chem.Int.Ed.3819992794に記載される、反応器チャネル内にアレイマイクロ反応器、各反応器チャネルに沿ったウェルおよび表面保護処理された200マイクロIDキャピラリーサンプリングプローブを備えた反応器のウェルに入れた。1体積のプロピレンC3H6、4体積のO2、および95体積のHeからなる混合ガスを、250°Cの反応器温度にて、20000h1のガス毎時空間速度GHSVで触媒を含有するウェルに送給した。ガスのサンプリングは、表面保護処理された200マイクロIDキャピラリーサンプリングプローブを使用して反応器出口のガスを取り出すことによって行った。サンプルガスのデータ分析は、熱伝導度検出器TCD、PoraPLOTU10Mおよびモレキュラーシーブ13×10Mを備えたオン-ラインマイクロ-ガスクロマトグラフVarian,CP-4900によって行った。検出された生成物はプロピレンオキサイドPO、アセトンAT、アセトアルデヒドAD、COxCO2およびCO、およびプロパナールアクロレインPaLACであった。生成物のプロピレン転化率、生成物選択率および収率生成物の選択率×プロピレン転化率として計算したは、炭素収支に基づいて計算した。プロピレン転化率XPRは下式:から決定し;ついで、PO選択率SPOは下式:を使用して計算した。注記:PaLは典型的には微量でしか見出されないがPaLおよびACは同じ保持時間に出現するため、これらの化合物は一緒に報告される。結果を表2に示す。実施例5と同様な操作で、実施例2で得られた触媒を試験した。結果を表2に示す。実施例5と同様な操作で、実施例3で得られた触媒を試験した。結果を表2に示す。実施例5と同様な操作で、実施例4で得られた触媒を試験した。結果を表2に示す。"